(57)【特許請求の範囲】
【請求項１】
一方側端部が封止されている一方、他方側端部が開口しており、前記他方側端部から蛍光体が注入される蛍光体封入用毛細管の製造方法であって、
横断面における外形が幅方向に細長い細長形状であり、かつ互いに対向する平板状の側壁部を有するガラス毛細管の一方側端部が融解し、一体化することにより封止されるまで前記ガラス毛細管の一方側端部を加熱し、封止部を形成する加熱工程を備え、
前記封止部の内壁と外壁とが実質的に非平行となるように前記封止部が形成される、蛍光体封入用毛細管の製造方法。
【請求項２】
前記ガラス毛細管として、角管状のガラス毛細管を使用する、請求項１に記載の蛍光体封入用毛細管の製造方法。
【請求項３】
前記加熱工程において、前記ガラス毛細管の一方側端部の幅方向における寸法が先端側に向かって小さくなる一方、前記ガラス毛細管の一方側端部の幅方向に垂直な厚み方向における寸法は、先端側に向かって一旦大きくなった後に小さくなるように前記ガラス毛細管の一方側端部を加熱する、請求項１または２に記載の蛍光体封入用毛細管の製造方法。
【請求項４】
前記加熱工程において、前記ガラス毛細管の一方側端部の厚み方向における最大寸法が、前記ガラス毛細管の一方側端部を除く部分の厚み方向に沿った寸法の１．１倍〜３．０倍となるように前記ガラス毛細管の一方側端部を加熱する、請求項１〜３のいずれか一項に記載の蛍光体封入用毛細管の製造方法。
【請求項５】
前記加熱工程において、前記ガラス毛細管の一方側端部の幅方向及び幅方向に垂直な厚み方向のそれぞれにおける寸法が先端側に向かって小さくなるように前記ガラス毛細管の一方側端部を加熱する、請求項１または２に記載の蛍光体封入用毛細管の製造方法。
【請求項６】
レーザー照射装置及びバーナーの少なくとも一方を用いて前記ガラス毛細管の一方側端部を加熱する請求項１〜５のいずれか一項に記載の蛍光体封入用毛細管の製造方法。
【請求項７】
請求項１〜６のいずれか一項に記載の蛍光体封入用毛細管の製造方法により製造された蛍光体封入用毛細管。
【請求項８】
一方側端部が封止されている一方、他方側端部が開口しており、前記他方側端部から蛍光体が注入される蛍光体封入用毛細管であって、
横断面における外形が幅方向に細長い細長形状であり、かつ互いに対向する平板状の側壁部を有し、肉厚が略一定の直管状の毛細管本体と、
前記毛細管本体の一方側端部を封止している封止部と、
を備え、
前記封止部は、幅方向における寸法が先端側に向かって小さくなる一方、幅方向に垂直な厚み方向における寸法が先端側に向かって一旦大きくなった後に小さくなるように形成されており、前記封止部の内壁と外壁とが実質的に非平行である、蛍光体封入用毛細管。
【請求項９】
封止部の厚み方向における最大寸法は、毛細管本体の厚み方向に沿った寸法の１．１倍〜３．０倍である、請求項８に記載の蛍光体封入用毛細管。
【請求項１０】
一方側端部が封止されている一方、他方側端部が開口しており、前記他方側端部から蛍光体が注入される蛍光体封入用毛細管であって、
横断面における外形が幅方向に細長い細長形状であり、かつ互いに対向する平板状の側壁部を有し、肉厚が略一定の直管状の毛細管本体と、
前記毛細管本体の一方側端部を封止している封止部と、
を備え、
前記封止部は、幅方向及び幅方向に垂直な厚み方向のそれぞれにおける寸法が先端側に向かって小さくなるように形成されており、前記封止部の内壁と外壁とが実質的に非平行である、蛍光体封入用毛細管。
【請求項１１】
前記封止部は、前記毛細管本体の貫通孔に開口している凹部を構成している側壁部及び底壁部を有し、
前記底壁部の少なくとも一部は、法線方向が前記毛細管本体の中心軸と平行な平面状に形成されている、請求項８〜１０のいずれか一項に記載の蛍光体封入用毛細管。
【請求項１２】
前記底壁部の中央部は、法線方向が前記毛細管本体の中心軸側を向くように形成されている、請求項１１に記載の蛍光体封入用毛細管。
【請求項１３】
前記毛細管本体の中心軸の延びる方向において、前記底壁部は、前記封止部の前記厚み方向における寸法が最大となる部分よりも中央側に位置している、請求項１１または１２に記載の蛍光体封入用毛細管。
【請求項１４】
前記毛細管本体は、角管状に形成されている、請求項８〜１３のいずれか一項に記載の蛍光体封入用毛細管。
【請求項１５】
両端部が封止された毛細管と、
前記毛細管内に注入された蛍光体と、
を備える波長変換部材であって、
前記毛細管は、
横断面における外形が幅方向に細長い細長形状であり、かつ互いに対向する平板状の側壁部を有し、肉厚が略一定の直管状の毛細管本体と、
前記毛細管本体の一方側端部を封止している第１の封止部と、
前記毛細管本体の他方側端部を封止している第２の封止部と、
を備え、
前記第１及び第２の封止部の少なくとも一方は、幅方向における寸法が先端側に向かって小さくなる一方、幅方向に垂直な厚み方向における寸法が先端側に向かって一旦大きくなった後に小さくなるように形成されており、かつ該少なくとも一方の封止部の内壁と外壁とが実質的に非平行である、波長変換部材。
【請求項１６】
両端部が封止された毛細管と、
前記毛細管内に注入された蛍光体と、
を備える波長変換部材であって、
前記毛細管は、
横断面における外形が幅方向に細長い細長形状であり、かつ互いに対向する平板状の側壁部を有し、肉厚が略一定の直管状の毛細管本体と、
前記毛細管本体の一方側端部を封止している第１の封止部と、
前記毛細管本体の他方側端部を封止している第２の封止部と、
を備え、
前記第１及び第２の封止部の少なくとも一方は、幅方向及び幅方向に対して垂直な厚み方向のそれぞれにおける寸法が先端側に向かって小さくなるように形成されており、かつ該少なくとも一方の封止部の内壁と外壁とが実質的に非平行である、波長変換部材。
【請求項１７】
請求項７〜１４のいずれか一項に記載の蛍光体封入用毛細管の他方側端部から前記蛍光体を注入する工程と、
前記蛍光体が注入された蛍光体封入用毛細管の他方側端部を封止する第１の端部封止工程と、
を備える、波長変換部材の製造方法。
【発明の詳細な説明】
【技術分野】
【０００１】
本発明は、蛍光体封入用毛細管の製造方法、蛍光体封入用毛細管、波長変換部材及び波長変換部材の製造方法に関する。
【背景技術】
【０００２】
近年、例えば、液晶ディスプレイのバックライトなどの用途に用いられる白色光源の開発が盛んに行われている。そのような白色光源の一例として、例えば下記の特許文献１には、青色光を出射するＬＥＤ（Ｌｉｇｈｔ  Ｅｍｉｔｔｉｎｇ  Ｄｉｏｄｅ）の光出射側にＬＥＤからの光の一部を吸収し、黄色の光を出射する波長変換部材を配置した光源が開示されている。この光源からは、ＬＥＤから出射され波長変換部材を透過した青色光と、波長変換部材から出射された黄色光との合成光である白色光が出射される。
【先行技術文献】
【特許文献】
【０００３】
【特許文献１】特開２００７−２５２８５号公報
【特許文献２】特開２００７−２２５４６２号公報
【発明の概要】
【発明が解決しようとする課題】
【０００４】
ところで、液晶ディスプレイのバックライトには、直下型とエッジライト型とがある。直下型のバックライトは、比較的高い輝度が得られやすいという利点を有する反面、面状光源と拡散板とが積層されるため、厚さ寸法が大きくなりやすいという欠点を有する。それに対して、エッジライト型のバックライトでは、光源が導光体の側方に配置される。このため、エッジライト型のバックライトには、直下型のバックライトよりも薄型化しやすいという利点がある。従って、エッジライト型のバックライトは、携帯電話機用液晶ディスプレイや、ノート型パソコン用液晶ディスプレイなどの薄型であることが強く求められる用途に多用されている。
【０００５】
このエッジライト型のバックライトでは、輝度むらが小さく均一な面状光を得るために、導光体の側面に対して均一に光を入射させる必要がある。このため、エッジライト型のバックライトでは、白色の線状光源が好適に用いられる。
【０００６】
白色の線状光源としては、例えば、直線状に配置された青色光を出射する複数のＬＥＤ（以下、「青色ＬＥＤ」とする。）と、複数の青色ＬＥＤの前方に配置されている線状の波長変換部材とを備えるものが考えられる。線状の波長変換部材としては、例えば、毛細管と、毛細管内に封入された蛍光体とを備えるものが考えられる。
【０００７】
このような線状の波長変換部材を製造し得る方法として、例えば、上記特許文献２には、一方側端部が封止されたガラス毛細管に液体試料を注入した後に、ガラス毛細管の他方側端部をバーナーで加熱しながら切り離すことにより封止する方法が開示されている。
【０００８】
また、例えば、一方側端部が封止されたガラス毛細管に液体試料を注入した後に、ガラス毛細管の他方側端部にガラス平板を融着させたり接着したりして封止することにより、線状の波長変換部材を製造することも考えられる。
【０００９】
しかしながら、これらの方法で製造した波長変換部材では、ガラス毛細管の端部から、蛍光が漏れ出し、波長変換部材の長手方向に垂直な方向への光の取り出し効率が低くなるという問題がある。
【００１０】
本発明は、係る点に鑑みてなされたものであり、蛍光体が封入されたときに、蛍光体からの蛍光が端部から漏れ出しにくい蛍光体封入用毛細管の製造方法及び蛍光体封入用毛細管を提供することにある。
【課題を解決するための手段】
【００１１】
本発明に係る蛍光体封入用毛細管の製造方法は、一方側端部が封止されている一方、他方側端部が開口しており、他方側端部から蛍光体が封入される蛍光体封入用毛細管の製造方法に関する。本発明に係る蛍光体封入用毛細管の製造方法は、加熱工程を備えている。加熱工程は、横断面における外形が幅方向に細長い細長形状のガラス毛細管の一方側端部が融解し、一体化することにより封止されるまでガラス毛細管の一方側端部を加熱する工程である。本発明に係る蛍光体封入用毛細管の製造方法によれば、封入された蛍光体から蛍光体封入用毛細管の端部に向けて出射された光が蛍光体封入用毛細管内部に向けて好適に反射される。そして、反射された光の一部は、蛍光体封入用毛細管の側壁から出射される。従って、本発明に係る蛍光体封入用毛細管の製造方法によれば、封入された蛍光体からの蛍光が端部から漏れ出しにくく、管壁からの光の取り出し効率を高めることができる蛍光体封入用毛細管を製造することができる。
【００１２】
本発明に係る蛍光体封入用毛細管の製造方法では、ガラス毛細管として、角管状のガラス毛細管を使用することが好ましい。
【００１３】
本発明に係る蛍光体封入用毛細管の製造方法では、加熱工程において、ガラス毛細管の一方側端部の幅方向における寸法が先端側に向かって小さくなる一方、ガラス毛細管の一方側端部の幅方向に垂直な厚み方向における寸法は、先端側に向かって一旦大きくなった後に小さくなるようにガラス毛細管の一方側端部を加熱することが好ましい。
【００１４】
本発明に係る蛍光体封入用毛細管の製造方法では、加熱工程において、ガラス毛細管の一方側端部の厚み方向における最大寸法が、ガラス毛細管の一方側端部を除く部分の厚み方向に沿った寸法の１．１倍〜３．０倍となるようにガラス毛細管の一方側端部を加熱することが好ましい。
【００１５】
本発明に係る蛍光体封入用毛細管の製造方法では、加熱工程において、ガラス毛細管の一方側端部の幅方向及び幅方向に垂直な厚み方向のそれぞれにおける寸法が先端側に向かって小さくなるようにガラス毛細管の一方側端部を加熱することがより好ましい。
【００１６】
本発明に係る蛍光体封入用毛細管の製造方法では、レーザー照射装置及びバーナーの少なくとも一方を用いてガラス毛細管の一方側他端部を加熱することが好ましい。
【００１７】
本発明に係る第１の蛍光体封入用毛細管は、上記本発明に係る蛍光体封入用毛細管の製造方法により製造されたものである。よって、封入された蛍光体からの蛍光が端部から漏れ出しにくい。従って、本発明に係る第１の蛍光体封入用毛細管を用いて波長変換部材を構成することにより、波長変換部材の管壁からの光の取り出し効率を高めることができる。その結果、この波長変換部材を用いることにより、高輝度のエッジライト型のバックライトを実現することができる。
【００１８】
本発明に係る第２の蛍光体封入用毛細管は、一方側端部が封止されている一方、他方側端部が開口しており、他方側端部から蛍光体が封入される蛍光体封入用毛細管である。本発明に係る第２の蛍光体封入用毛細管は、横断面における外形が幅方向に細長い細長形状を有し、肉厚が略一定の直管状の毛細管本体と、毛細管本体の一方側端部を封止している封止部とを備えている。封止部は、幅方向における寸法が先端側に向かって小さくなる一方、幅方向に垂直な厚み方向における寸法が先端側に向かって一旦大きくなった後に小さくなるように形成されている。よって、封入された蛍光体からの蛍光が端部から漏れ出しにくく、管壁からの光の取り出し効率を高めることができる。従って、本発明に係る第２の蛍光体封入用毛細管を用いることにより、高輝度のエッジライト型のバックライトを実現することができる。
【００１９】
本発明に係る第２の蛍光体封入用毛細管では、封止部の厚み方向における最大寸法は、毛細管本体の厚み方向に沿った寸法の１．１倍〜３．０倍であることが好ましい。
【００２０】
本発明に係る第３の蛍光体封入用毛細管は、一方側端部が封止されている一方、他方側端部が開口しており、他方側端部から蛍光体が封入される蛍光体封入用毛細管である。本発明に係る第３の蛍光体封入用毛細管は、横断面における外形が幅方向に細長い細長形状を有し、肉厚が略一定の直管状の毛細管本体と、毛細管本体の一方側端部を封止している封止部とを備えている。封止部は、幅方向及び幅方向に垂直な厚み方向のそれぞれにおける寸法が先端側に向かって小さくなるように形成されている。よって、封入された蛍光体からの蛍光が端部から漏れ出しにくく、管壁からの光の取り出し効率を高めることができる。従って、本発明に係る第３の蛍光体封入用毛細管を用いることにより、高輝度のエッジライト型のバックライトを実現することができる。
【００２１】
本発明に係る第２及び第３の蛍光体封入用毛細管のそれぞれでは、封止部は、毛細管本体の貫通孔に開口している凹部を構成している側壁部及び底壁部を有し、底壁部の少なくとも一部は、法線方向が毛細管本体の中心軸と平行な平面状に形成されていることが好ましい。
【００２２】
本発明に係る第２及び第３の蛍光体封入用毛細管のそれぞれでは、底壁部の中央部は、法線方向が毛細管本体の中心軸側を向くように形成されていることが好ましい。
【００２３】
本発明に係る第２及び第３の蛍光体封入用毛細管のそれぞれでは、毛細管本体の中心軸の延びる方向において、底壁部は、封止部の厚み方向における寸法が最大となる部分よりも中央側に位置していることが好ましい。
【００２４】
本発明に係る第２及び第３の蛍光体封入用毛細管のそれぞれでは、毛細管本体は、角管状に形成されていることが好ましい。
【００２５】
本発明に係る第１の波長変換部材は、両端部が封止された毛細管と、毛細管内に封入された蛍光体とを備える。毛細管は、横断面における外形が幅方向に細長い細長形状を有し、肉厚が略一定の直管状の毛細管本体と、毛細管本体の一方側端部を封止している第１の封止部と、毛細管本体の他方側端部を封止している第２の封止部とを備える。第１及び第２の封止部の少なくとも一方は、幅方向における寸法が先端側に向かって小さくなる一方、幅方向に垂直な厚み方向における寸法が先端側に向かって一旦大きくなった後に小さくなるように形成されている。よって、蛍光体からの蛍光が毛細管の端部から漏れ出しにくく、毛細管の管壁からの光の取り出し効率を高めることができる。従って、本発明に係る第１の波長変換部材を用いることにより、高輝度のエッジライト型のバックライトを実現することができる。
【００２６】
本発明に係る第２の波長変換部材は、両端部が封止された毛細管と、毛細管内に封入された蛍光体とを備える。毛細管は、横断面における外形が幅方向に細長い細長形状を有し、肉厚が略一定の直管状の毛細管本体と、毛細管本体の一方側端部を封止している第１の封止部と、毛細管本体の他方側端部を封止している第２の封止部とを備える。第１及び第２の封止部の少なくとも一方は、幅方向及び幅方向に対して垂直な厚み方向のそれぞれにおける寸法が先端側に向かって小さくなるように形成されている。よって、蛍光体からの蛍光が毛細管の端部から漏れ出しにくく、毛細管の管壁からの光の取り出し効率を高めることができる。従って、本発明に係る第２の波長変換部材を用いることにより、高輝度のエッジライト型のバックライトを実現することができる。
【００２７】
本発明に係る波長変換部材の製造法方法は、上記第１〜第３の蛍光体封入用毛細管のいずれかの他方側端部から蛍光体を注入する工程と、蛍光体が注入された蛍光体封入用毛細管の他方側端部を封止する第１の端部封止工程とを備えている。
【発明の効果】
【００２８】
本発明によれば、蛍光体が封入されたときに、蛍光体からの蛍光が端部から漏れ出しにくい蛍光体封入用毛細管の製造方法及び蛍光体封入用毛細管を提供することができる。
【図面の簡単な説明】
【００２９】
【図１】ガラス毛細管の略図的斜視図である。
【図２】図１の線ＩＩ−ＩＩにおける略図的断面図である。
【図３】図１の線ＩＩＩ−ＩＩＩにおける略図的断面図である。
【図４】加熱工程を説明するための模式的断面図である。
【図５】加熱工程を説明するための模式的断面図である。
【図６】加熱工程を説明するための模式的断面図である。
【図７】加熱工程を説明するための模式的断面図である。
【図８】蛍光体封入用毛細管の略図的断面図である。
【図９】蛍光体封入用毛細管の略図的断面図である。
【図１０】変形例に係る蛍光体封入用毛細管の略図的断面図である。
【図１１】実施例において作製した蛍光体封入用毛細管の平面写真である。
【図１２】実施例において作製した蛍光体封入用毛細管の側面写真である。
【図１３】変形例におけるガラス毛細管の略図的横断面図である。
【図１４】変形例におけるガラス毛細管の略図的横断面図である。
【図１５】変形例におけるガラス毛細管の略図的横断面図である。
【発明を実施するための形態】
【００３０】
以下、本発明を実施した好ましい形態の一例について説明する。但し、以下の実施形態は、単なる一例であり、本発明は、以下の実施形態に何ら限定されない。
【００３１】
図１は、ガラス毛細管の略図的斜視図である。図２は、図１の線ＩＩ−ＩＩにおける略図的断面図である。図３は、図１の線ＩＩＩ−ＩＩＩにおける略図的断面図である。
【００３２】
まず、図１〜図３に示すガラス毛細管１０を用意する。ガラス毛細管１０は、横断面（すなわち、幅方向Ｗ及び厚み方向Ｔに沿った断面）における外形が幅方向Ｗに細長い細長形状を有する。具体的には、本実施形態では、ガラス毛細管１０は、角管状に形成されている。ここで、「角管」とは、長さ方向Ｌから視た際に、外形及び内形のそれぞれが矩形状である直管を意味する。「矩形」には、角部が面取り状またはＲ面取り状である矩形が含まれるものとする。
【００３３】
ガラス毛細管１０は、互いに対向する平板状の第１及び第２の側壁部１０ａ、１０ｂと、互いに対向する平板状の第３及び第４の側壁部１０ｃ、１０ｄとを有する。これら第１〜第４の側壁部１０ａ〜１０ｄによって、角柱状の貫通孔１０ｅが区画形成されている。
【００３４】
ガラス毛細管１０の寸法は特に限定されない。ガラス毛細管１０の肉厚ｔ（図２を参照）は、例えば、０．０１ｍｍ〜１．０ｍｍ程度とすることができる。ガラス毛細管１０の厚み方向Ｔに沿った内径Ｌ１は、例えば、０．０５ｍｍ〜１．０ｍｍ程度とすることができる。ガラス毛細管１０の厚み方向Ｔに沿った外径Ｌ３は、例えば、０．０７ｍｍ〜３．０ｍｍ程度とすることができる。ガラス毛細管１０の幅方向Ｗに沿った内径Ｌ２は、例えば、０．１ｍｍ〜２．０ｍｍ程度とすることができる。ガラス毛細管１０の幅方向Ｗに沿った外径Ｌ４は、例えば、０．１２ｍｍ〜４．０ｍｍ程度とすることができる。Ｌ１／Ｌ２及びＬ３／Ｌ４は、例えば、０．０２５〜０．５程度とすることができる。ｔ／Ｌ１は、例えば、０．０１〜２．０程度とすることができる。ｔ／Ｌ２は、例えば、０．００５〜２．０程度とすることができる。ガラス毛細管１０の長さ方向Ｌに沿った寸法Ｌ５は、例えば、１０ｍｍ〜１００ｍｍ程度とすることができる。
【００３５】
ガラス毛細管１０を構成しているガラスの種類は、特に限定されない。ガラス毛細管１０は、例えば、珪酸塩系ガラス、硼酸塩系ガラス、リン酸塩系ガラス、硼珪酸塩系ガラス、硼リン酸塩系ガラスなどからなるものであってもよい。なかでも、製造される蛍光体封入用毛細管の剛性を高める観点から、ガラス毛細管１０は、珪酸塩系ガラス、硼珪酸塩系ガラスにより形成されていることが好ましい。
【００３６】
ガラス毛細管１０の軟化温度（Ａｔ）も特に限定されない。ガラス毛細管１０の軟化温度（Ａｔ）は、例えば、７００℃〜９５０℃程度とすることができる。
【００３７】
次に、図４に示すように、加熱手段１１を用いて、ガラス毛細管１０の一方側端部１０Ａを加熱する。加熱手段１１は、ガラス毛細管１０を好適に加熱できるものである限りにおいて特に限定されない。好適に用いられる加熱手段１１としては、赤外線レーザー照射装置などのレーザー照射装置、ガスバーナーなどのバーナー、電気ヒーターなどが挙げられる。
【００３８】
端部１０Ａの加熱が進行すると、図５に示すように、端部１０Ａの融解が開始する。端部１０Ａが融解すると、ガラス融液の表面張力により、端部１０Ａの断面が円状となる。
【００３９】
端部１０Ａの加熱がさらに進行するにつれ、端部１０Ａの融解がさらに進行し、端部１０Ａに形成される断面円状部分１０Ａ１の厚みが大きくなっていく。そして、図６に示すように、断面円状部分１０Ａ１のうち、第１の側壁部１０ａから形成された部分と、第２の側壁部１０ｂから形成された部分とが接する。そうすると、ガラス融液の表面張力により、第１の側壁部１０ａから形成された部分と、第２の側壁部１０ｂから形成された部分とが一体化する。
【００４０】
ここで、本実施形態では、第３及び第４の側壁部１０ｃ、１０ｄ間の距離は、第１及び第２の側壁部１０ａ、１０ｂ間の距離よりも長い。従って、図７に示すように、断面円状部分１０Ａ１のうち、第１の側壁部１０ａから形成された部分と、第２の側壁部１０ｂから形成された部分とが接したときにも、断面円状部分１０Ａ１のうち、第３の側壁部１０ｃから形成された部分と、第４の側壁部１０ｄから形成された部分とは当接しない。しかしながら、第１の側壁部１０ａから形成された部分と、第２の側壁部１０ｂから形成された部分との一体化が開始すると、それに伴い、断面円状部分１０Ａ１のうち、第３の側壁部１０ｃから形成された部分と、第４の側壁部１０ｄから形成された部分とが近づく方向に移動し、一体化する。その結果、端部１０Ａが封止される。端部１０Ａの加熱は、端部１０Ａが完全に封止されるまで行う。そして、端部１０Ａを冷却することにより、図８及び図９に示す蛍光体封入用毛細管２０が完成する。
【００４１】
蛍光体封入用毛細管２０の一方側端部が開口している一方、他方側端部は封止されている。蛍光体封入用毛細管２０には、開口している端部から蛍光体が注入される。その後、開口していた端部も、上記と同様の手順で封止される。それにより蛍光体が封入されたガラス毛細管からなる線状の波長変換部材が完成する。
【００４２】
次に、本実施形態において製造された蛍光体封入用毛細管２０の構成について、図８及び図９を参照しながら説明する。
【００４３】
蛍光体封入用毛細管２０は、毛細管本体２１と、封止部２２とを備えている。毛細管本体２１は、ガラス毛細管１０のうち、融解しなかった部分により構成されている。毛細管本体２１は、横断面における外径が幅方向Ｗに細長い細長形状を有している。具体的には、毛細管本体２１は、角管状の直管である。毛細管本体２１の肉厚は略一定である。
【００４４】
封止部２２は、ガラス毛細管１０のうち、融解した端部１０Ａにより形成された部分である。封止部２２は、毛細管本体２１の一方側端部を封止している。封止部２２は、図９に示すように、幅方向Ｗにおける寸法（外径）が先端側に向かって小さくなる一方、図８に示すように、幅方向Ｗに垂直な厚み方向Ｔにおける寸法（外径）が先端側に向かって一旦大きくなった後に小さくなるように形成されている。本実施形態においては、封止部２２の厚み方向Ｔにおける最大寸法Ｌ９（図８を参照）は、毛細管本体２１の厚み方向Ｔに沿った寸法Ｌ１０（＝Ｌ３）の１．１倍〜３．０倍であることが好ましい。具体的には、Ｌ９は、０．０８ｍｍ〜９ｍｍ程度であることが好ましい。
【００４５】
封止部２２は、毛細管本体２１の貫通孔２１ａに開口している凹部２２ａを構成している側壁部２３及び底壁部２４を有する。側壁部２３は、図８に示すように、幅方向Ｗから視た際に、先端側に向かって徐々に広がっている一方、図９に示すように、厚み方向Ｔから視た際に、底壁部２４の互いに対向する部分間の距離が先端側に向かって徐々に狭まっている。
【００４６】
底壁部２４の少なくとも一部は、法線方向が毛細管本体２１の中心軸Ａと平行な平面状に形成されている。詳細には、本実施形態では、底壁部２４の中央部と、側壁部２３との接続部とを除いた部分が、法線方向が毛細管本体２１の中心軸Ａと平行な平面状に形成されている。底壁部２４の中央部は、法線方向が中心軸Ａ側を向くように形成されている。すなわち、幅方向Ｗ及び厚み方向Ｔのそれぞれから視た際に、先端側に向かって狭くなるように形成されている。
【００４７】
中心軸Ａの延びる方向（＝長さ方向Ｌ）において、底壁部２４は、封止部２２の厚み方向Ｔにおける寸法が最大となる部分よりも中央側に位置している。
【００４８】
底壁部２４から封止部２２の先端までの距離Ｌ６は、封止部２２の長さＬ７の０．２倍〜０．８倍の範囲内であることが好ましい。具体的には、Ｌ６は、０．１ｍｍ〜４．０ｍｍ程度であることが好ましい。Ｌ７は、０．１３ｍｍ〜１０ｍｍ程度であることが好ましい。Ｌ８（図９を参照）は、０．１ｍｍ〜４．０ｍｍ程度であることが好ましい。
【００４９】
上記本実施形態の蛍光体封入用毛細管の製造方法によれば、上述のように、蛍光体封入用毛細管２０の封止部２２の内壁と外壁とが実質的に非平行となる。このため、蛍光体封入用毛細管２０に封入された蛍光体からの光は、封止部２２の内壁及び外壁のうちのいずれかによって反射されやすくなる。よって、封止部２２から蛍光が洩れにくくなると共に、毛細管本体２１からの蛍光の出射率が高くなる。従って、本実施形態において製造された蛍光体封入用毛細管２０を用いてエッジライト型のバックライトを構成することにより、高輝度なバックライトを実現することができる。なお、蛍光体封入用毛細管２０の開口している端部より蛍光体を注入した後、開口している端部も上記と同様の手順で封止することにより、より顕著な上述の効果を得ることができる。
【００５０】
一方、上記特許文献２に記載のように、ガラス毛細管の途中部を加熱し融解させると共に、ガラス毛細管の両端部を互いに離れる方向に引っ張ることによりガラス毛細管の端部を封止した場合は、封止部の厚みが略一定になる。このため、封止部の内壁と外壁とが略平行となる。よって、封入された蛍光体からの光が封止部から漏れだしやすくなる。従って、毛細管本体からの蛍光の出射率が低くなってしまう。
【００５１】
次に、本実施形態において作製した蛍光体封入用毛細管２０を用いて波長変換部材を製造する方法について説明する。
【００５２】
まず、蛍光体封入用毛細管２０の開口から、蛍光体を注入する。蛍光体の注入方法は特に限定されないが、蛍光体が、液体状であったり、蛍光体微粒子が液体中に分散したものであったりする場合は、例えば、蛍光体封入用毛細管２０内を減圧にした状態で蛍光体封入用毛細管２０内に蛍光体を供給する方法を用いることが好ましい。
【００５３】
尚、注入する蛍光体の種類は特に限定されない。蛍光体の具体例としては、例えば、無機蛍光体粉末を含むものであってもよい。波長３００ｎｍ〜４４０ｎｍの紫外〜近紫外の励起光を照射すると青色の可視光（波長が４４０ｎｍ〜４８０ｎｍの蛍光）を発する無機蛍光体の具体例としては、Ｓｒ５（ＰＯ４）３Ｃｌ：Ｅｕ２＋、（Ｓｒ，Ｂａ）ＭｇＡｌ１０Ｏ１７：Ｅｕ２＋などが挙げられる。波長３００ｎｍ〜４４０ｎｍの紫外〜近紫外の励起光を照射すると緑色の可視光（波長が５００ｎｍ〜５４０ｎｍの蛍光）を発する無機蛍光体の具体例としては、ＳｒＡｌ２Ｏ４：Ｅｕ２＋、ＳｒＧａ２Ｓ４：Ｅｕ２＋などが挙げられる。波長４４０ｎｍ〜４８０ｎｍの青色の励起光を照射すると緑色の可視光（波長が５００ｎｍ〜５４０ｎｍの蛍光）を発する無機蛍光体の具体例としては、ＳｒＡｌ２Ｏ４：Ｅｕ２＋、ＳｒＧａ２Ｓ４：Ｅｕ２＋などが挙げられる。波長３００ｎｍ〜４４０ｎｍの紫外〜近紫外の励起光を照射すると黄色の可視光（波長が５４０ｎｍ〜５９５ｎｍの蛍光）を発する無蛍光体の具体例としては、ＺｎＳ：Ｅｕ２＋などが挙げられる。波長４４０ｎｍ〜４８０ｎｍの青色の励起光を照射すると黄色の可視光（波長が５４０ｎｍ〜５９５ｎｍの蛍光）を発する無機蛍光体の具体例としては、Ｙ３（Ａｌ，Ｇｄ）５Ｏ１２：Ｃｅ２＋などが挙げられる。波長３００ｎｍ〜４４０ｎｍの紫外〜近紫外の励起光を照射すると赤色の可視光（波長が６００ｎｍ〜７００ｎｍの蛍光）を発する無機蛍光体の具体例としては、Ｇｄ３Ｇａ４Ｏ１２：Ｃｒ３＋、ＣａＧａ２Ｓ４：Ｍｎ２＋などが挙げられる。波長４４０ｎｍ〜４８０ｎｍの青色の励起光を照射すると赤色の可視光（波長が６００ｎｍ〜７００ｎｍの蛍光）を発する無機蛍光体の具体例としては、Ｍｇ２ＴｉＯ４：Ｍｎ４＋、Ｋ２ＳｉＦ６：Ｍｎ４＋などが挙げられる。
【００５４】
また、無機蛍光体粉末は、例えば、量子ドットであってもよい。量子ドットは、励起光が入射したときに、励起光とは異なる波長の光を出射するものである。量子ドットから出射される光の波長は、量子ドットの粒子径に依存する。すなわち、量子ドットの粒子径を変化させることにより得られる光の波長を調整することができる。このため、量子ドットの粒子径は、得ようとする光の波長に応じた粒子径とされている。量子ドットは、一般に酸素との接触により劣化が生じ易い。
【００５５】
量子ドットは、例えば、粒子径が２ｎｍ〜１０ｎｍ程度のものを用いることができる。例えば、波長３００〜４４０ｎｍの紫外〜近紫外の励起光を照射すると青色の可視光（波長が４４０ｎｍ〜４８０ｎｍの蛍光）を発する量子ドットの具体例としては、粒子径が２．０ｎｍ〜３．０ｎｍ程度のＣｄＳｅの微結晶などが挙げられる。波長３００〜４４０ｎｍの紫外〜近紫外の励起光や波長４４０〜４８０ｎｍの青色の励起光を照射すると緑色の可視光（波長が５００ｎｍ〜５４０ｎｍの蛍光）を発する量子ドットの具体例としては、粒子径が３．０ｎｍ〜３．３ｎｍ程度のＣｄＳｅの微結晶などが挙げられる。波長３００〜４４０ｎｍの紫外〜近紫外の励起光や波長４４０〜４８０ｎｍの青色の励起光を照射すると黄色の可視光（波長が５４０ｎｍ〜５９５ｎｍの蛍光）を発する量子ドットの具体例としては、粒子径が３．３ｎｍ〜４．５ｎｍ程度のＣｄＳｅの微結晶などが挙げられる。波長３００〜４４０ｎｍの紫外〜近紫外の励起光や波長４４０〜４８０ｎｍの青色の励起光を照射すると赤色の可視光（波長が６００ｎｍ〜７００ｎｍの蛍光）を発する量子ドットの具体例としては、粒子径が４．５ｎｍ〜１０ｎｍ程度のＣｄＳｅの微結晶などが挙げられる。
【００５６】
蛍光体封入用毛細管２０内には、励起光の波長域や発光させたい色に合わせて、１種類または複数種類の蛍光体３０を封入してもよい。例えば、紫外〜近紫外の励起光を照射して、演色性に優れた白色光を得たい場合は、紫外〜近紫外の励起光の照射により、青色、緑色及び赤色の可視光（蛍光）を発する蛍光体３０を混合して使用すればよい。また、青色の励起光を照射して、演色性に優れた白色光を得たい場合は、青色の励起光の照射により、緑色及び赤色の可視光（蛍光）を発する蛍光体３０を混合して使用すればよい。
【００５７】
次に、蛍光体封入用毛細管２０の開口部を、蛍光体封入用毛細管２０の製造に際して行った封止方法と実質的に同様の方法により封止する。これにより、両端部が封止された毛細管内に蛍光体が封入された波長変換部材を完成させることができる。  本実施形態に係る波長変換部材の毛細管の両端部のそれぞれは、図８及び図９に示す構造を有する。具体的には、波長変換部材の毛細管は、横断面における外形が幅方向に細長い細長形状を有する。毛細管は、肉厚が略一定の直管状の毛細管本体と、毛細管本体の一方側端部を封止している第１の封止部と、毛細管本体の他方側端部を封止している第２の封止部とを備える。第１及び第２の封止部のそれぞれは、幅方向における寸法が先端側に向かって小さくなる一方、幅方向に垂直な厚み方向における寸法が先端側に向かって一旦大きくなった後に小さくなるように形成されている。よって、蛍光体からの蛍光が毛細管の端部から漏れ出しにくく、毛細管の管壁からの光の取り出し効率を高めることができる。従って、本実施形態に係る波長変換部材を用いることにより、高輝度のエッジライト型のバックライトを実現することができる。
【００５８】
なお、上記実施形態では、封止部２２の先端が長さ方向Ｌに突出するようになるまで端部１０Ａの加熱を十分に行う例について説明した。但し、本発明は、これに限定されない。例えば、加熱時間を短くしたり、加熱温度を低くしたりして、図１０に示すように、封止部２２の先端に窪み２５が形成されるようにしてもよい。
【００５９】
上記実施形態では、封止部２２を、幅方向Ｗにおける寸法（外径）が先端側に向かって小さくなる一方、幅方向Ｗに垂直な厚み方向Ｔにおける寸法（外径）が先端側に向かって一旦大きくなった後に小さくなるように形成する例について説明した。但し、本発明は、これに限定されない。封止部２２を、幅方向Ｗ及び幅方向Ｗに垂直な厚み方向Ｔのそれぞれにおける寸法（外径）が先端側に向かって小さくなるように形成してもよい。この場合であっても、上記実施形態と同様に、封止部２２から蛍光が漏れにくくなり、その結果、毛細管本体２１からの蛍光の出射率が高くなる。従って、高輝度なバックライトを実現することができる。
【００６０】
上記実施形態では、ガラス毛細管１０の横断面における内形及び外形のそれぞれが略矩形状である例について説明した。但し、本発明は、この構成に限定されない。図１３に示すように、ガラス毛細管１０の横断面における内形及び外形のそれぞれが長円状であってもよい。また、ガラス毛細管の横断面における内形及び外形のそれぞれが楕円形状であってもよい。
【００６１】
図１４に示すように、ガラス毛細管１０の横断面における内形が略矩形状である一方、外形が長円状または楕円形状であってもよい。
【００６２】
図１５に示すように、ガラス毛細管１０の横断面における内形が略矩形状であって、外形が、幅方向に対向する２辺が外側に向かって膨出した略矩形状であってもよい。
【００６３】
以下、本発明について、具体的な実施例に基づいて、さらに詳細に説明するが、本発明は以下の実施例に何ら限定されるものではなく、その要旨を変更しない範囲において適宜変更して実施することが可能である。
【００６４】
（実施例）
まず、延伸成形法により、Ｌ３が０．２ｍｍ、Ｌ４が０．６ｍｍ、Ｌ１が０．１ｍｍ、Ｌ２が０．５ｍｍで肉厚ｔが、０．０５ｍｍのガラス毛細管１０を成形した。次に、端部が融解し、一体化することにより封止されるまで、ガラス毛細管１０の端部を赤外線レーザーを用いて加熱して蛍光体封入用毛細管２０を作製した。作製した蛍光体封入用毛細管２０の平面写真を図１１に示し、側面写真を図１２に示す。
【００６５】
（比較例）
上記実施例において作製したガラス毛細管１０の端部にガラス毛細管１０と同様の組成を有するガラスからなるガラス平板を融着させることにより、端部が平板状である蛍光体封入用毛細管を作製した。
【００６６】
上記実施例及び比較例のそれぞれにおいて作製した蛍光体封入用毛細管に蛍光体を同様に封入し、ＬＥＤを用いて、蛍光体封入用毛細管の側面に青色光を照射したときに蛍光体封入用毛細管の端部から漏れ出す蛍光の強度を測定した。その結果、実施例において作製した蛍光体封入用毛細管の端部から漏れ出した蛍光の平均明度は、比較例において作製した蛍光体封入用毛細管の端部から漏れ出した蛍光の平均明度の約０．３４倍であった。この結果から、実施例の方が、封止部から蛍光が漏れ出しにくいことが分かる。
【符号の説明】
【００６７】
１０…ガラス毛細管
１０Ａ…ガラス毛細管の端部
１０Ａ１…断面円状部分
１０ａ…第１の側壁部
１０ｂ…第２の側壁部
１０ｃ…第３の側壁部
１０ｄ…第４の側壁部
１０ｅ…貫通孔
１１…加熱手段
２０…蛍光体封入用毛細管
２１…毛細管本体
２１ａ…貫通孔
２２…封止部
２２ａ…凹部
２３…側壁部
２４…底壁部
２５…窪み
【図１】
0005741262.tif 000002
【図２】
0005741262.tif 000003
【図３】
0005741262.tif 000004
【図４】
0005741262.tif 000005
【図５】
0005741262.tif 000006
【図６】
0005741262.tif 000007
【図７】
0005741262.tif 000008
【図８】
0005741262.tif 000009
【図９】
0005741262.tif 000010
【図１０】
0005741262.tif 000011
【図１３】
0005741262.tif 000012
【図１４】
0005741262.tif 000013
【図１５】
0005741262.tif 000014
【図１１】
0005741262.tif 000015
【図１２】
0005741262.tif 000016